(57)【特許請求の範囲】
【請求項１】
半導体ウェーハを回転させ、前記半導体ウェーハの裏面に対して、エッチング液供給ノズルからエッチング液を滴下してなるスピンエッチング方法であり、
デバイス領域と前記デバイス領域を囲繞する外周囲繞領域とが表面に形成された半導体ウェーハの前記デバイス領域に対応する裏面を研削して前記外周囲繞領域に対応する裏面にリング状の補強部を形成するとともに前記デバイス領域に対応した裏面の領域に裏面凹部を形成するようにした裏面研削を行い、前記裏面研削後の裏面凹部内の断面表面形状分布がカモメ形状である、裏面研削後カモメ形状ウェーハを準備する工程と、
前記エッチング液供給ノズルを前記裏面の直径方向に所定の揺動幅で揺動させながらスピンエッチングを行うスピンエッチング工程と、を含み、
前記エッチング液供給ノズルが前記カモメ形状の肉厚盛上り部で折り返すように、前記裏面研削後カモメ形状ウェーハの裏面中心と前記カモメ形状の肉厚盛上り部との間で前記エッチング液供給ノズルを揺動せしめてなる、スピンエッチング方法。
【請求項２】
前記エッチング液供給ノズルが前記カモメ形状の肉厚盛上り部の頂点で折り返すように、前記裏面研削後カモメ形状ウェーハの裏面中心と前記カモメ形状の肉厚盛上り部との間で前記エッチング液供給ノズルを揺動せしめてなる、請求項１記載のスピンエッチング方法。
【請求項３】
前記半導体ウェーハが８インチウェーハの場合、所定の揺動幅が、前記半導体ウェーハの直径の中心を基点として±４０〜±６０ｍｍである、請求項１又は２記載のスピンエッチング方法。
【請求項４】
前記スピンエッチング工程が、予めエッチング前の前記裏面研削後カモメ形状ウェーハの裏面の表面形状分布を測定しておき、前記表面形状分布に応じて、少なくとも前記揺動幅を制御するようにした、請求項１〜３いずれか１項記載のスピンエッチング方法。
【請求項５】
請求項１〜４いずれか１項記載のスピンエッチング方法によるエッチング工程を含む半導体ウェーハの製造方法。
【発明の詳細な説明】
【技術分野】
【０００１】
本発明は、スピンエッチング方法及び装置並びに半導体ウェーハの製造方法に関する。
【背景技術】
【０００２】
従来、市場における半導体ウェーハ（以下、単に「ウェーハ」ともいう）の薄さ要求としては、２００μｍ程度であったが、近年では、市場におけるウェーハの薄さ要求は５０μｍ程度までになってきている。
【０００３】
ウェーハを薄化するにあたっては、ウェーハを裏面研削（バックグラインド）して、ウェーハを薄化することが行われる。しかしながら、例えば直径８インチのウェーハ（以下、「８インチウェーハ」という。）を裏面研削して薄化していくと、ウェーハの反りの問題やウェーハ強度の問題が発生する。
【０００４】
そこで、ウェーハの反りの問題やウェーハ強度の問題を解決するため、ＴＡＩＫＯ研削やＴＡＩＫＯプロセスと呼ばれる方法が知られている（例えば、下記特許文献１及び特許文献２参照）。ＴＡＩＫＯ研削では、図５に示されるように、ウェーハＷの外周端部１００を数ｍｍ程度残してウェーハの中央部のみを機械研削して薄化することにより、裏面凹部１０２が形成されたウェーハＷとなる。ＴＡＩＫＯ研削では、ウェーハの外周端部は研削されずに残るため、機械的強度が保たれ、ウェーハの割れや反りといった問題が低減される。即ち、ＴＡＩＫＯ研削では、デバイス領域と前記デバイス領域を囲繞する外周囲繞領域とが表面に形成された半導体ウェーハの前記デバイス領域に対応する裏面を研削して前記外周囲繞領域に対応する裏面にリング状の補強部を形成するとともに前記デバイス領域に対応した裏面の領域に裏面凹部を形成するようにした裏面研削を行うことで、図５に示されるように裏面凹部１０２が形成されたウェーハＷとなる。
【０００５】
上述したようなＴＡＩＫＯ研削を適用したウェーハでは裏面凹部１０２の厚みを、例えば１００μｍ以下とすることができる。しかしながら、１００μｍ以下に薄化したウェーハの研削面の表面形状を分析すると、図６に示すように、ウェーハの中心よりも外周にいくに従って表面形状が一旦盛り上がった後（肉厚盛上り部１０４）、平坦になっていくという、断面がカモメが羽根を伸ばした状態に似た形状（所謂カモメ形状）となっていることがわかった。このように、カモメ形状のウェーハとは、ウェーハ中心の周囲の一部領域に同心円状に肉厚な盛上り部を有するウェーハを意味する。カモメ形状のウェーハを模式的に示した図を図７に示す。
【０００６】
ウェーハの薄化は近年益々進んでおり、薄化したウェーハの面内均一性を更に良くしたいという市場の要求は増加する一方である。特に、ＩＧＢＴ（Insulated Gate Bipolar Transistor）の製造においては、ウェーハの厚さ方向に電流を流すこととなるため、ウェーハの面内均一性がＩＧＢＴの特性に影響を及ぼすこととなるため、ウェーハの面内の厚さを均一にする必要がある。
【０００７】
また、将来的にもＴＳＶ（through-silicon via）に対応させるためには、面内均一性の向上が不可欠である。
【０００８】
一方、ウェーハを裏面研削した後、ＣＭＰ（Chemical Mechanical Polishing）を用いて平坦化させることも行われている。
【０００９】
しかしながら、パワーデバイス系の場合には、ダメージ層を除去するため、例えば１５μｍの取り代が必要となるため、ＣＭＰは適用できない。
【００１０】
また、特許文献３では、ウェーハ研削時に生ずる不具合として、特許文献３の図８−２に示すようにウェーハ面内厚みにばらつきが生じてしまう問題（所謂カモメ形状の発生の問題）を指摘しており、そのような問題を解消したウェーハ加工方法を提案している。しかしながら、特許文献３は、カモメ形状のウェーハに対してエッチングを行うことによって面内均一性の向上を図るものではない。
【００１１】
一方、上述したような裏面研削後の表面が断面カモメ形状を有するウェーハの研削面をエッチングで平坦化するにあたっては、従来、面内均一性を追求するべく、エッチング量が均一となるようにエッチングを行っていた。このような均一なエッチングでは、面内の形状変化率の維持を目的としているため、エッチングの取り代を多くしても面内の形状変化率は変わらず、面内の断面カモメ形状も維持されてしまうという問題があった。
【００１２】
また、例えば特許文献４には、基板の回転中心にエッチング液を供給する一方で、基板の周縁部から中央部に至る領域にスキャンアームを移動させてエッチング抑制液を揺動させて供給し、選択的にエッチングする方法も開示されている。しかしながら、このようなエッチング抑制液を用いるエッチング方法では、エッチング液がエッチング抑制液と混ざってしまうため、エッチング液を回収して再利用することができない。さらに、特許文献４はＴＡＩＫＯ研削によって得られたウェーハを対象とするものではない。
【先行技術文献】
【特許文献】
【００１３】
【特許文献１】特開2007-335659
【特許文献２】特許5613792
【特許文献３】特開2008-60470
【特許文献４】特開2003-318154
【発明の開示】
【発明が解決しようとする課題】
【００１４】
本発明は、上記した従来技術の問題点に鑑みなされたもので、エッチング抑制液を用いることなく、裏面研削後の裏面内の断面表面形状分布がカモメ形状である半導体ウェーハの裏面の面内均一性を向上させたスピンエッチング方法及び装置並びに半導体ウェーハの製造方法を提供することを目的とする。
【課題を解決するための手段】
【００１５】
上記課題を解決するために、本発明のスピンエッチング方法は、半導体ウェーハを回転させ、前記半導体ウェーハの裏面に対して、エッチング液供給ノズルからエッチング液を滴下してなるスピンエッチング方法であり、デバイス領域と前記デバイス領域を囲繞する外周囲繞領域とが表面に形成された半導体ウェーハの前記デバイス領域に対応する裏面を研削して前記外周囲繞領域に対応する裏面にリング状の補強部を形成するとともに前記デバイス領域に対応した裏面の領域に裏面凹部を形成するようにした裏面研削を行い、前記裏面研削後の裏面凹部内の断面表面形状分布がカモメ形状である、裏面研削後カモメ形状ウェーハを準備する工程と、前記エッチング液供給ノズルを前記裏面の直径方向に所定の揺動幅で揺動させながらスピンエッチングを行うスピンエッチング工程と、を含み、前記エッチング液供給ノズルが前記カモメ形状の肉厚盛上り部で折り返すように、前記裏面研削後カモメ形状ウェーハの裏面中心と前記カモメ形状の肉厚盛上り部との間で前記エッチング液供給ノズルを揺動せしめてなる、スピンエッチング方法である。
【００１６】
なお、前記スピンエッチング工程において、平坦度を表すＴＴＶが２．０μｍ以下である半導体ウェーハとするのが好適である。
【００１７】
前記裏面研削後カモメ形状のウェーハとは、前記裏面研削後の裏面凹部内の断面表面形状分布がカモメ形状であるウェーハであり、ウェーハ中心の周囲の一部領域に肉厚な盛上り部を有するウェーハである。即ち、図６及び図７に示すように、ウェーハの中心よりも外周にいくに従って表面形状が一旦盛り上がった後、平坦になっていくという、断面がカモメが羽根を伸ばした状態に似た形状となっているウェーハを指す。図６の図示例では、前記カモメ形状の肉厚盛上り部は、１６ｍｍ〜８０ｍｍの範囲及び−１６ｍｍ〜−８０ｍｍの範囲であり、肉厚盛上り部の頂点は、４８ｍｍ及び−４８ｍｍの位置である。
【００１８】
前記エッチング液供給ノズルが前記カモメ形状の肉厚盛上り部の頂点で折り返すように、前記裏面研削後カモメ形状ウェーハの裏面中心と前記カモメ形状の肉厚盛上り部との間で前記エッチング液供給ノズルを揺動せしめてなるのが好ましい。
【００１９】
前記裏面研削後カモメ形状ウェーハは、ＴＡＩＫＯ研削を適用したウェーハである。より詳しくは、デバイス領域と前記デバイス領域を囲繞する外周囲繞領域とが表面に形成された半導体ウェーハの前記デバイス領域に対応する裏面を研削して前記外周囲繞領域に対応する裏面にリング状の補強部を形成するとともに前記デバイス領域に対応した裏面の領域に裏面凹部を形成するようにした裏面研削を行うことにより、ウェーハの外周端部を数ｍｍ程度残してウェーハの中央部のみを機械研削して薄化して裏面凹部が形成されたウェーハである。
【００２０】
前記半導体ウェーハのサイズとしては特別の限定はないが、例えば、直径６インチ、８インチ、１２インチのウェーハなどに好適に適用できる。前記半導体ウェーハが８インチウェーハの場合、所定の揺動幅が、ウェーハの直径の中心を基点として±４０〜±６０ｍｍである、のが好適である。なお、ノズル揺動幅の±Ｘｍｍという意味は、ウェーハ中心から直径方向に＋Ｘｍｍ及び−Ｘｍｍ揺動するようにした、という意味である。
【００２１】
前記スピンエッチング工程が、予めエッチング前の前記裏面研削後カモメ形状ウェーハの裏面の表面形状分布を測定しておき、前記表面形状分布に応じて、少なくとも前記揺動幅を制御するようにするのが好ましい。前記表面形状分布は、例えばレーザ干渉法を利用した厚み測定装置で厚み分布を測定することにより、測定することができる。
【００２２】
本発明のスピンエッチング装置は、前記スピンエッチング方法に用いられるスピンエッチング装置であり、回転可能に設置されかつ上面にウェーハ保持手段を有するスピンテーブルと、前記スピンテーブルの上面にエッチング液を供給する揺動可能なエッチング液供給ノズルと、を含む、装置である。
【００２３】
本発明の半導体ウェーハの製造方法は、前記スピンエッチング方法によるエッチング工程を含む半導体ウェーハの製造方法である。本発明の半導体ウェーハの製造方法により、平坦度を表すＴＴＶが２．０μｍ以下である半導体ウェーハを得ることも可能である。より具体的には、ＴＴＶが２．０μｍ以下であり且つ０μｍを超える半導体ウェーハを得ることも可能である。
【００２４】
ＴＴＶは、Total Thickness Variationの略であり、ウェーハ面内を厚み方向に全面に測定した高さの最大値と最小値の差を示す値である。ＴＴＶは、例えばレーザ干渉法を利用した厚み測定装置で測定することが可能である。
【発明の効果】
【００２５】
本発明によれば、エッチング抑制液を用いることなく、裏面研削後の裏面内の断面表面形状分布がカモメ形状である半導体ウェーハの裏面の面内均一性を向上させたスピンエッチング方法及び装置並びに半導体ウェーハの製造方法を提供することができるという著大な効果を有する。
【図面の簡単な説明】
【００２６】
【図１】本発明のスピンエッチング方法に用いられるスピンエッチング装置を示す斜視模式図である。
【図２】裏面研削後カモメ形状ウェーハの裏面に対して、エッチング液供給ノズルからエッチング液を滴下している状態を示す側面模式図である。
【図３】本発明の実施例及び比較例のＴＴＶの測定方向を示す平面図である。
【図４】本発明のスピンエッチング方法を用いて半導体ウェーハをエッチングした取代形状を示すグラフである。
【図５】ＴＡＩＫＯ研削により裏面研削を行った後の半導体ウェーハを示す模式側面図である。
【図６】ＴＡＩＫＯ研削により裏面研削を行った後の断面表面形状分布を示すグラフである。
【図７】ＴＡＩＫＯ研削により裏面研削を行った後の裏面凹部内のカモメ形状を模式的に表した模式斜視図である。
【図８】本発明の実施例１の結果を示すグラフである。
【図９】本発明の実施例２の結果を示すグラフである。
【図１０】本発明の実施例３の結果を示すグラフである。
【図１１】本発明の実施例４の結果を示すグラフである。
【図１２】本発明の実施例５の結果を示すグラフである。
【図１３】本発明の実施例６の結果を示すグラフである。
【図１４】本発明の比較例１の結果を示すグラフである。
【発明を実施するための形態】
【００２７】
添付図面を参照して、本発明のスピンエッチング方法の一つの実施の形態を説明する。
【００２８】
図１において、スピンエッチング装置１０は、本発明のスピンエッチング方法に用いられるスピンエッチング装置である。スピンエッチング装置１０は、回転支持体１２によって回転可能に設置されかつ上面にウェーハ保持手段１４を有するスピンテーブル１６と、前記スピンテーブル１６の上面にエッチング液Ｅを供給する揺動可能なエッチング液供給ノズル１８と、を含む構成とされている。
【００２９】
本発明のスピンエッチング方法には、スピンエッチング装置１０が好適に用いられるが、裏面研削後の裏面内の断面表面形状分布がカモメ形状である、裏面研削後カモメ形状ウェーハがスピンエッチングの対象であるため、裏面研削後カモメ形状ウェーハＷをまず準備する（裏面研削後カモメ形状ウェーハ準備工程）。
【００３０】
そして、図２に示されるように、前記エッチング液供給ノズル１８を前記裏面の直径方向に所定の揺動幅で揺動させながらスピンエッチングを行う。このとき、前記エッチング液供給ノズル１８が前記カモメ形状の肉厚盛上り部１０４（図６及び図７参照）で折り返すように、前記エッチング液供給ノズル１８を前記裏面の直径方向に所定の揺動幅Ｄ１でスピンエッチングを行う（スピンエッチング工程）。特に、前記エッチング液供給ノズルが前記カモメ形状の肉厚盛上り部１０４の頂点で折り返すように、前記エッチング液供給ノズルを揺動せしめるのが好適である。これにより、平坦度を表すＴＴＶが向上したウェーハとなる。図２において、符号Ｏは、ウェーハ中心を示す。
【００３１】
ＴＴＶは、ウェーハ面内を厚み方向に全面に測定した高さの最大値と最小値の差を示す値である。ＴＴＶは、図３に示すように、レーザ干渉法を利用してウェーハ面内を厚み方向に全面に測定した厚み測定装置で測定することが可能である。図３におけるウェーハＷの切り欠きはノッチ２０である。測定点数としては、例えばウェーハ面内を１３点測定した高さの最大値と最小値の差で示すのが好適である。
【００３２】
また、前記半導体ウェーハが８インチウェーハの場合、所定の揺動幅が、ウェーハの直径の中心を基点として±４０〜±６０ｍｍである、のが好適である。なお、前記エッチング液供給ノズル１８の揺動速度としては１０〜５０ｍｍ／ｓが好適である。
【００３３】
前記スピンエッチング工程が、予めエッチング前の前記裏面研削後カモメ形状ウェーハの裏面の表面形状分布を測定しておき、前記表面形状分布に応じて、少なくとも前記揺動幅を制御するようにするのがさらに好適である。
【００３４】
制御の仕方としては、例えば、揺動幅を大きくしたり、揺動速度を遅くするように調整したりすることが挙げられる。
【００３５】
さらに、エッチング量が増えるとウェーハの温度が高くなるため、裏面研削後カモメ形状半導体ウェーハＷの温度をウェーハ温度検知手段で温度管理し、裏面研削後カモメ形状半導体ウェーハＷの温度が２４℃±１℃を超えないように、裏面研削後カモメ形状半導体ウェーハＷの回転速度を調整することが好ましい。ウェーハ温度検知手段としては、赤外線放射温度計が好ましい。前記回転速度の調整としては、回転を遅くすればエッチング量が増加し（温度が上がる）、回転を速くすればエッチング量が減少する（温度が下がる）ことを考慮して回転速度を調整し、温度管理をするようにすればよい。
【００３６】
本発明では、従来のように、エッチング量が均一となるようにエッチングを行い、形状変化率の維持を目的とするのではなく、局所的にエッチングを行い、裏面研削後カモメ形状半導体ウェーハの面内均一性を向上させたものである。すなわち、本発明のスピンエッチング方法を用いて裏面研削後カモメ形状半導体ウェーハをエッチングをした場合のエッチングの取り代は、図４に示されるように、ウェーハ中心部分はほとんどエッチングされずに、ウェーハの中心から４０ｍｍ程度離れた箇所の肉厚盛上り部からウェーハ外周に向かってエッチングの取り代がより多くなるようにされている。
【００３７】
本発明の半導体ウェーハの製造方法は、前記スピンエッチング方法によるエッチング工程を含む半導体ウェーハの製造方法である。本発明の半導体ウェーハの製造方法により、平坦度を表すＴＴＶが２．０μｍ以下である半導体ウェーハを得ることも可能である。
【実施例】
【００３８】
以下に、本発明の実施例をあげてさらに具体的に説明するが、本発明はこれらの実施例に限定されるものではなく、本発明の技術思想から逸脱しない限り様々の変形が可能であることは勿論である。
【００３９】
（実施例１）
８インチのシリコン単結晶ウェーハをTAIKO研削によって裏面研削したウェーハを準備した。図３に示した直径方向（即ち、ノッチを下にして右から左に計測）に、前記ウェーハの裏面の面内を１３点、レーザ干渉法を利用した厚み測定装置（浜松ホトニクス（株）製の厚み計、C11011-01）を用いて厚みを測定した。図１に示したスピンエッチング装置と同様の装置である三益半導体工業（株）製のMIMASU SPIN PROCESSORを用い、フッ酸及び硝酸をベースにした混酸のエッチング液を使用し、下記のエッチング条件にて、ノズルを揺動させて、前記ウェーハに対してスピンエッチングを行った。
＜エッチング条件＞
エッチング液温度：２４℃、回転数：９００ｒｐｍ、エッチング液流量：３Ｌ／分、ノズル揺動幅：±５０ｍｍ（肉厚盛上り部の頂点での折り返し）、ノズル揺動速度：３０ｍｍ／ｓｅｃ
ノズル揺動幅の±５０ｍｍという意味は、ウェーハ中心から直径方向に＋５０ｍｍ及び−５０ｍｍ揺動するようにした、という意味である。結果を表１及び図８に示す。表において、Timeはエッチング時間、Rateはエッチングレートの意味である。
【００４０】
【表１】
0006646510.tif 000002
【００４１】
（実施例２）
下記のエッチング条件とした以外は実施例１と同様にして、スピンエッチングを行った。
＜エッチング条件＞
エッチング液温度：２４℃、回転数：９００ｒｐｍ、エッチング液流量：３Ｌ／分、ノズル揺動幅：±５０ｍｍ（肉厚盛上り部の頂点での折り返し）、ノズル揺動速度：６０ｍｍ／ｓｅｃ
結果を表２及び図９に示す。
【００４２】
【表２】
0006646510.tif 000003
【００４３】
（実施例３）
８インチのシリコン単結晶ウェーハをTAIKO研削によって裏面研削したウェーハを準備した。図３に示した直径方向（即ち、ノッチを下にして右から左に計測）に、前記ウェーハの裏面の面内を１３点、レーザ干渉法を利用した厚み測定装置（浜松ホトニクス（株）製の厚み計、C11011-01）を用いて厚みを測定した。図１に示したスピンエッチング装置と同様の装置である三益半導体工業（株）製のMIMASU SPIN PROCESSORを用い、フッ酸及び硝酸をベースにした混酸のエッチング液を使用し、下記のエッチング条件にて、ノズルを揺動させて、前記ウェーハに対してスピンエッチングを行った。
＜エッチング条件＞
エッチング液温度：２４℃、回転数：５００ｒｐｍ、エッチング液流量：３Ｌ／分、ノズル揺動幅：±４０ｍｍ（肉厚盛上り部の範囲内での折り返し）、ノズル揺動速度：６０ｍｍ／ｓｅｃ
結果を図１０に示す。エッチング前のＴＴＶは４．１０μｍであったのに対して、エッチング後のＴＴＶは４．６３μｍであった。従って、ＴＴＶの差（改善量）は、−０．５３μｍであった。
【００４４】
（実施例４）
下記のエッチング条件とした以外は実施例３と同様にして、スピンエッチングを行った。
＜エッチング条件＞
エッチング液温度：２４℃、回転数：５００ｒｐｍ、エッチング液流量：３Ｌ／分、ノズル揺動幅：±５８ｍｍ（肉厚盛上り部の範囲内での折り返し）、ノズル揺動速度：６０ｍｍ／ｓｅｃ
結果を図１１に示す。エッチング前のＴＴＶは３．９０μｍであったのに対して、エッチング後のＴＴＶは３．８５μｍであった。従って、ＴＴＶの差（改善量）は、０．０５μｍであった。
【００４５】
（実施例５）
下記のエッチング条件とした以外は実施例３と同様にして、スピンエッチングを行った。
＜エッチング条件＞
エッチング液温度：２４℃、回転数：５００ｒｐｍ、エッチング液流量：３Ｌ／分、ノズル揺動幅：±７０ｍｍ（肉厚盛上り部の範囲内での折り返し）、ノズル揺動速度：６０ｍｍ／ｓｅｃ
結果を図１２に示す。エッチング前のＴＴＶは３．５６μｍであったのに対して、エッチング後のＴＴＶは４．４１μｍであった。従って、ＴＴＶの差（改善量）は、−０．９５μｍであった。
【００４６】
（実施例６）
下記のエッチング条件とした以外は実施例３と同様にして、スピンエッチングを行った。
＜エッチング条件＞
エッチング液温度：２４℃、回転数：５００ｒｐｍ、エッチング液流量：３Ｌ／分、ノズル揺動幅：±８０ｍｍ（肉厚盛上り部の範囲内での折り返し）、ノズル揺動速度：６０ｍｍ／ｓｅｃ
結果を図１３に示す。エッチング前のＴＴＶは３．９５μｍであったのに対して、エッチング後のＴＴＶは６．２μｍであった。従って、ＴＴＶの差（改善量）は、−２．２５μｍであった。
【００４７】
（比較例１）
ノズルをウェーハの中心に固定し、揺動させることなく下記のエッチング条件でエッチングを行った以外は、実施例３と同様にして、スピンエッチングを行った。
＜エッチング条件＞
エッチング液温度：２４℃、回転数：５００ｒｐｍ、エッチング液流量：３Ｌ／分、ノズル揺動幅：±０ｍｍ
結果を図１４に示す。エッチング前のＴＴＶは３．７４μｍであったのに対して、エッチング後のＴＴＶは２６．７３μｍであった。従って、ＴＴＶの差（改善量）は、−２２．９９μｍであった。
【００４８】
実施例１〜６と比較例１からわかるように、本発明によれば、ＴＴＶの値が従来の手法の比較例１に比べて大幅に改善しており、エッチング抑制液を用いることなく、裏面研削後の裏面内の断面表面形状分布がカモメ形状である半導体ウェーハの裏面の面内均一性が向上していることがわかる。
【符号の説明】
【００４９】
１０：スピンエッチング装置、１２：回転支持体、１４：ウェーハ保持手段、１６：スピンテーブル、１８：エッチング液供給ノズル、２０：ノッチ、１００：外周端部、１０２：裏面凹部、１０４：肉厚盛上り部、Ｄ１：エッチング液供給ノズルの揺動幅、Ｅ：エッチング液、Ｏ：ウェーハ中心、Ｗ：ウェーハ。
【図１】
0006646510.tif 000004
【図２】
0006646510.tif 000005
【図３】
0006646510.tif 000006
【図４】
0006646510.tif 000007
【図５】
0006646510.tif 000008
【図６】
0006646510.tif 000009
【図７】
0006646510.tif 000010
【図８】
0006646510.tif 000011
【図９】
0006646510.tif 000012
【図１０】
0006646510.tif 000013
【図１１】
0006646510.tif 000014
【図１２】
0006646510.tif 000015
【図１３】
0006646510.tif 000016
【図１４】
0006646510.tif 000017